{(Al2O3)/CNF/TiN}コンポジットセラミックス。概要エンジニアリングセラミックスの1種である酸化アルミニウム(Al2O3)は、金属材料に比較して、軽量(密度D:3.987Mg/m3)で化学的安定性が高く、電気絶緑性(抵抗率ρ:1016Ω・m)で、高ビッカース硬度(Hv:18~20GPa)並びに高い弾性率(E:380GPa)等を有する優れた素材である。Al2O3は脆性であり高硬度であるために、精密加工が困難であり、その応用範囲が限定されている。このセラミックスに、機械的特性を維持または向上させながら、高電気伝導性(低電気抵抗)を付与することができれば放電加工が可能となり、精密加工を行うことが可能となる。S・m-1)を有するが、難焼結性であり、緻密なバルク体を得ることは難しいという問題点がある。これまでに、Al2O3系セラミックスに導電性を付与させる方法として、例えば下記の特許文献1には、TiN超微粒子が均一に被着した実質的に球状のAl2O3粒子を加圧成形、焼結することにより、Al2O3微粒子間に、TiN超微粒子の連続した相が存在する導電性アルミナ系複合セラミックスが開示されている。この特許文献1に開示されている複合セラミックスの比抵抗は10-1Ω・mオーダーの値であるので導電性が十分とは言えず、又、導電性を付与させるために一定量以上のTiN超微粒子を被着させる必要があるので、90重量%を超えるAl2O3含有率とすることが難しく、これにより曲げ強度400MPa以上のものを製造することは困難であった。nanofiber、直径150nm、長さ6μm)の混合物を脱水素した後、カプセルフリーN2-HIP(1200°C/20MPa/1h)にて窒化し、その後、得られた粉体を一軸加圧成形し、パルス通電加圧焼結(1500°C/50MPa/10min/Ar)を行うことによって(Al2O3/CNF)/TiNコンポジットを製造することが開示されているが、この方法で得られるコンポジットの曲げ強度σbは400MPa、ビッカース硬度Hvは17.4GPaで、破壊靭性値KICは4.99MPa・m1/2であり、機械的強度が充分ではなかった。このように、高強度かつ電気導電性を持つセラミックスの作製法は提案されていないのが現状である。コンポジットセラミックス及び当該コンポジットセラミックスを作製するための方法に関し、特に酸化アルミニウム系コンポジットセラミックス(Al2O3/CNF/TiNコンポジットセラミックス)及びその作製法に関する。Al2O3/CNF/TiNコンポジットセラミックスの作製法。Al2O3/CNF/TiNコンポジットセラミックス。同じキーワードでJ-STORE内を検索することが出来ます。